СМЕСЬ ДЛЯ ПОЛУЧЕНИЯ МАТЕРИАЛА С ВЫСОКИМ ВОДОПОГЛОЩЕНИЕМ
MIX FOR PRODUCTION OF MATERIAL WITH HIGH WATER ABSORPTION

Изобретение касается производства материалов, которые могут быть использованы для поглощения (удаления) влаги.
Известны смеси для получения теплоизоляционных материалов, включающие вспученный перлитовый песок и вяжущее (цемент, жидкое стекло, битум новолачная фенолоформальдегидная смола и др.) [1].
Задача изобретения состоит в получении материала с высоким водопоглощением.
Технический результат достигается тем, что смесь для получения материала с высоким водопоглощением, включающая вспученный перлитовый песок и вяжущее, дополнительно содержит палыгорскит и воду, а в качестве вяжущего - гипсовое вяжущее при следующем соотношении компонентов, мас.%: вспученный перлитовый песок 30-32; гипсовое вяжущее 16-20; палыгорскит 20-26; вода 26-30.
Для получения смеси могут быть использованы составы, приведенные в таблице.
Компоненты
Состав, мас.%
1
2
Вспученный перлитовый песок
32
30
Гипсовое вяжущее
16
20
Палыгорскит
26
20
Вода
26
30
В составе смеси используют: вспученный перлитовый песок с размером частиц не более 2 мм; любое гипсовое вяжущее (строительный гипс, формовочный гипс, высокопрочный гипс, эстрих-гипс); палыгорскит, измельченный до получения частиц размером не более 2 мм.
Ниже приведен пример получения материала.
Подготавливают компоненты. Вспученный перлитовый песок смешивают с измельченным палыгорскитом. В воду всыпают гипсовое вяжущее, перемешивают, в полученное гипсовое тесто всыпают смешанные перлитовый песок и палыгорскит и еще раз смешивают все компоненты. Полученную смесь укладывают в предварительно смазанные металлические формы и оставляют до затвердевания. Полученный материал извлекают из форм, сушат до влажности не более 5%. Водопоглощение материала составит не менее 400%. Впитавший воду материал периодически подвергают сушке при температуре не выше 30°С для повторного (многократного) использования. Материал имеет низкую прочность, подвержен размоканию при длительном контакте с водой.
Источник информации
1. Сухарев М.Ф. и др. Производство теплоизоляционных материалов. - М.: Высш. шк., 1981. - С.164-189.